(57)【要約】【課題】ＩＣタグが取り付けられていることによって外観のデザイン性が損なわれることなく、かつ、該ＩＣタグの動作性が保持されている、ＩＣタグ付き包装体を提供する。【解決手段】プラスチックフィルム２、及び金属フレーク含有層３を有する積層体の、金属フレーク含有層３よりも内層側にＩＣタグ１０が設置されており、前記積層体のＪＩＳ  Ｋ７３６１−１：１９９７に準拠して測定した全光線透過率が１０．０％以下であり、前記金属フレークは、ノンリーフィングタイプであり、平均長さが１〜１０μｍであり、前記平均長さと該金属フレークの平均厚みとの比（平均長さ／平均厚み）が２５〜１００である、ＩＣタグ付き包装体。【選択図】図１
2020083403.tif 000002
【特許請求の範囲】
【請求項１】
プラスチックフィルム及び金属フレーク含有層を有する積層体の、前記金属フレーク含有層よりも内層側にＩＣタグが設置されており、
前記積層体のＪＩＳ  Ｋ７３６１−１：１９９７に準拠して測定した全光線透過率が１０．０％以下であり、
前記金属フレークは、ノンリーフィングタイプであり、平均長さが１〜１０μｍであり、前記平均長さと該金属フレークの平均厚みとの比（平均長さ／平均厚み）が２５〜１００である、ＩＣタグ付き包装体。
【請求項２】
前記金属フレーク含有層中の前記金属フレークの含有量が２０〜６０質量％である、請求項１に記載のＩＣタグ付き包装体。
【請求項３】
前記金属フレーク含有層の厚みが０．５〜５．０μｍである、請求項１又は２に記載のＩＣタグ付き包装体。
【請求項４】
前記プラスチックフィルム、前記金属フレーク含有層、及び前記ＩＣタグを、外層からこの順に有する、請求項１〜３のいずれか１項に記載のＩＣタグ付き包装体。
【請求項５】
前記金属フレーク含有層、前記プラスチックフィルム、及び前記ＩＣタグを、外層からこの順に有する、請求項１〜３のいずれか１項に記載のＩＣタグ付き包装体。
【請求項６】
前記金属フレーク含有層、前記ＩＣタグ、及び前記プラスチックフィルムを、外層からこの順に有する、請求項１〜３のいずれか１項に記載のＩＣタグ付き包装体。
【請求項７】
前記金属フレーク含有層よりも外層側に、白色顔料含有層を有する、請求項１〜６のいずれか１項に記載のＩＣタグ付き包装体。
【請求項８】
前記金属フレーク含有層及び前記白色顔料含有層の合計厚みが２．０〜６．０μｍである、請求項７に記載のＩＣタグ付き包装体。
【請求項９】
前記白色顔料含有層よりも外層側に、絵柄層を有する、請求項７又は８に記載のＩＣタグ付き包装体。
【請求項１０】
最内層がシーラント層である、請求項１〜９のいずれか１項に記載のＩＣタグ付き包装体。
【発明の詳細な説明】
【技術分野】
【０００１】
本発明は、ＩＣタグ付き包装体に関する。
【背景技術】
【０００２】
ＩＣタグは、ＲＦＩＤタグや電子タグ、非接触タグ等とも呼ばれ、小売店で販売される商品やその流通過程において、商品に関する様々な情報データを無線電波により非接触で読み書き可能であるという利便性から、トレーサビリティや商品の効率的な管理等の目的で、種々の業種や分野で普及しつつある。
ＩＣタグは、一般に、個々の物品に対して、該物品自体、又は該物品を包装した後の包装体の表面に貼付したり、括り付けたりすることによって、取り付けられる。
【０００３】
しかしながら、包装体にＩＣタグが取り付けられる場合、ＩＣタグが露出した状態であると、該包装体の外観に装飾効果をもらしている種々の絵柄や風合い等のデザイン性を損なうことがある。このようなデザイン性を重視する際には、ＩＣタグは、包装体の外観上、隠蔽し、外側から視認できない状態で取り付けられていることが好ましい。
【０００４】
包装体が紙を基材とする場合、紙は一般的に遮光性が高いため、ＩＣタグを該基材よりも内側に設けることにより、該包装体の外観上、該ＩＣタグを容易に隠蔽することができる。
一方、プラスチックフィルムを基材とする場合、プラスチックフィルムは一般的に紙よりも光透過性が高いため、該基材の内側にＩＣタグを設けても、該包装体の外観上、該ＩＣタグが十分に隠蔽されないことがある。
【０００５】
プラスチックフィルムを基材とした包装材において遮光性を付与する手段としては、例えば、特許文献１に記載されているように、アルミニウム箔やアルミニウム蒸着膜等の金属層を設けることが知られている。
【先行技術文献】
【特許文献】
【０００６】
【特許文献１】特開２００１−１２１６４９号公報
【発明の概要】
【発明が解決しようとする課題】
【０００７】
しかしながら、上記のような金属層を有する包装材にＩＣタグを取り付けた場合、その金属が微弱な電磁波等による通信に及ぼす影響により、該ＩＣタグに記録された情報をＲＦＩＤリーダーで読み取れないことがある。
このため、ＩＣタグ付き包装体においては、ＩＣタグの記録情報のＲＦＩＤリーダーでの読み取り、すなわち、ＩＣタグの動作性を妨げることなく、該ＩＣタグを隠蔽することができる手段が求められる。
【０００８】
また、前記金属層を有する軟包装材において、前記金属層の内層側にＩＣタグを設けた場合、通常、数百μｍ〜数ｍｍ程度の厚みを有するＩＣタグによって、該軟包装材は、ＩＣタグが設けられた部分がその周囲よりも厚くなり、前記金属層の外層側の表面が歪んで見える。光輝性の高い前記金属層によって、その歪みが強調され、段差を生じているようにさえ見えることがある。
このような外観は、ＩＣタグ付き包装体におけるデザイン性を損なうこととなるため好ましくない。
【０００９】
本発明は、上記課題を解決するためになされたものであり、ＩＣタグが取り付けられていることによって外観のデザイン性が損なわれることなく、かつ、該ＩＣタグの動作性が保持されている、ＩＣタグ付き包装体を提供することを目的とする。
【課題を解決するための手段】
【００１０】
本発明は、包装体に、所定の金属フレークを含む層を設けることにより、ＩＣタグによる外観のデザイン性が損なわれることなく、該ＩＣタグの記録情報のＲＦＩＤリーダーによる読み取りが可能なＩＣタグ付き包装体を見出したことに基づくものである。
【００１１】
すなわち、本発明は、プラスチックフィルム及び金属フレーク含有層を有する積層体の、前記金属フレーク含有層よりも内層側にＩＣタグが設置されており、前記積層体のＪＩＳ  Ｋ７３６１−１：１９９７に準拠して測定した全光線透過率が１０．０％以下であり、前記金属フレークは、ノンリーフィングタイプであり、平均長さが１〜１０μｍであり、前記平均長さと該金属フレークの平均厚みとの比（平均長さ／平均厚み）が２５〜１００である、ＩＣタグ付き包装体を提供するものである。
【発明の効果】
【００１２】
本発明によれば、ＩＣタグが取り付けられていることによって外観のデザイン性が損なわれることなく、かつ、該ＩＣタグの動作性が保持されている、ＩＣタグ付き包装体を提供することができる。
すなわち、本発明のＩＣタグ付き包装体は、外観の良好なデザイン性と、隠蔽されているＩＣタグの動作性の保持との両立が図られたものである。
【図面の簡単な説明】
【００１３】
【図１】本発明のＩＣタグ付き包装体の一態様の概略断面図である。
【図２】本発明のＩＣタグ付き包装体の他の態様の概略断面図である。
【図３】本発明のＩＣタグ付き包装体の他の態様の概略断面図である。
【図４】本発明のＩＣタグ付き包装体の他の態様の概略断面図である。
【発明を実施するための形態】
【００１４】
以下、本発明のＩＣタグ付き金属調包装体について、詳細に説明する。なお、本明細書中の「ＡＡ〜ＢＢ」との数値範囲の表記は、「ＡＡ以上ＢＢ以下」であることを意味する。
【００１５】
本発明のＩＣタグ付き包装体は、プラスチックフィルム及び金属フレーク含有層を有する積層体の、前記金属フレーク含有層よりも内層側にＩＣタグが設置されているものである。前記積層体は、ＪＩＳ  Ｋ７３６１−１：１９９７に準拠して測定した全光線透過率が１０．０％以下である。また、前記金属フレークは、ノンリーフィングタイプであり、平均長さが１〜１０μｍであり、前記平均長さと該金属フレークの平均厚みとの比（平均長さ／平均厚み）が２５〜１００である。
このような金属フレーク含有層を有することにより、ＩＣタグの動作性を保持しつつ、該ＩＣタグによって外観のデザイン性が損なわれないようにすることができる。
【００１６】
［金属フレーク含有層］
本発明のＩＣタグ付き包装体（以下、単に、包装体と言う場合もある。）は、金属フレーク含有層によって、ＩＣタグが外層側から隠蔽される。このような隠蔽された状態は、前記ＩＣタグが不正に付け替えられることによる記録情報の改ざん行為を抑制する上でも有効である。
前記金属フレーク含有層は、該包装体の外側から見える領域の全面に形成されていてもよく、また、一部のみに形成されていてもよい。前記金属フレーク含有層によって、絵や文字（商品名、製品表示、品質表示等）、図形、記号、模様、パターン等の絵柄が形成されていてもよい。ただし、前記金属フレーク含有層は、ＩＣタグを隠蔽する目的で形成されることから、少なくとも、ＩＣタグが設けられている領域を含む、より広い領域に形成される。
また、前記金属フレーク含有層は、１層で構成されていても、２層以上の多層で構成されていてもよい。
【００１７】
前記金属フレークの材質としては、例えば、アルミニウム、金、銀、真鍮、チタン、クロム、ニッケル、ニッケルクロム、ステンレス等の金属や合金が挙げられる。前記材質としては、これらのうち、１種単独で用いてもよく、２種以上を併用してもよい。これらの中でも、例えば、前記金属フレーク含有層の外層側に、後述するように、白色顔料含有層が設けられる場合は、白に近い色調が得られやすいことから、アルミニウム、銀が好ましい。
【００１８】
前記金属フレークとしては、ノンリーフィングタイプのものを用いる。
ノンリーフィングタイプの金属フレークは、金属フレーク含有層を塗布形成する過程で、塗膜表面付近に浮かび上がりにくく、該金属フレーク含有層内において、低い配向性で、厚み方向に金属フレークが積層されやすい。その結果、各金属フレークの間で多重反射を生じさせることができ、拡散光の割合が増える。これにより、上記のような蒸着膜や箔による金属層に比べて、該金属フレーク含有層よりも内層側に設置されているＩＣタグの厚みによる該包装体の外層側表面の歪みや段差が目立ちにくくなる。また、拡散光の割合が増えることにより、該金属フレーク含有層を白に近い色調とすることができ、該金属フレーク含有層よりも外層側に絵柄層を形成する場合に、絵柄の色味が損なわれにくくなるという利点も有している。
また、前記金属フレーク含有層内の厚み方向で前記金属フレークが積層されることは、前記積層体の全光線透過率の低下にもつながる。
【００１９】
ノンリーフィングタイプの金属フレークは、例えば、前記材質の金属又は合金の粉末と溶剤とを混合し、媒体撹拌ミル、ボールミル、アトライター等で、該粉末を展延及び／又は粉砕して得ることができる。このようにして製造された金属フレークは、表面にうねり状の凹凸を有しており、拡散光の割合が多くなるため好ましい。
媒体ボールやビーズ等の大きさ、展延及び／又は粉砕の時間や荷重、負荷等によって、金属フレークの長さ、厚み及びアスペクト比を調整することができる。例えば、展延及び粉砕の時間を長くし、荷重及び負荷を大きくすることにより、得られる金属フレークの長さは短くなり、厚みが薄くなる。
【００２０】
ノンリーフィングタイプの金属フレークは、パルミチン酸、ステアリン酸及びベヘン酸等の長鎖飽和脂肪酸による表面処理がなされていないものである。例えば、リノール酸等の不飽和脂肪酸で表面処理されたもの、あるいはまた、表面処理されていないもの等が用いられる。
前記金属フレークは、耐薬品性等の観点から、樹脂コートされたものであることが好ましい。樹脂コートされた金属フレークは、例えば、特開昭６２−２５３６６８号公報、特開昭６４−４０５６６号公報、特開２００３−２１３１５７号公報、特開２０１２−２４１０３９号公報等に記載の方法により製造できる。
【００２１】
一方、リーフィングタイプの金属フレークを含む層を塗布形成した場合、該金属フレークは、その塗膜表面に浮かび上がって配向しやすく、塗膜表面からの入射光の多くは該金属フレークによって正反射するため、該層内での多重反射は生じにくい。このため、該層よりも内層側にＩＣタグを設置した際、ＩＣタグの厚みによる該層の外層側表面の歪みや段差が認識されることを抑制することは難しい。
また、リーフィングタイプの金属フレークを塗布形成した場合は、該金属フレークの配向性によって、塗膜表面からの溶剤の揮発が抑制され、塗膜中の残留溶剤量が多くなりやすいという点からも好ましくない。
【００２２】
前記金属フレークは、平均長さが１〜１０μｍであり、好ましくは２〜７μｍ、より好ましくは３〜５μｍである。
微細な金属フレークの取り扱い容易性の観点から、前記平均長さは１μｍ以上であることが好ましい。また、前記平均長さが１０μｍ以下であれば、該金属フレーク含有層において、低い配向性で、厚み方向に金属フレークが積層されやすく、多重反射による拡散光の割合が増えやすい。
前記金属フレークの平均長さは、該金属フレーク含有層の面方向について光学顕微鏡又は電子顕微鏡で観察した任意の２０個の金属フレークの長さの平均値として求められる。なお、１個の金属フレークの長さとは、該金属フレークの面方向における最大長さを意味する。
【００２３】
また、金属フレークは、平均厚みが０．０１〜０．５０μｍであることが好ましく、より好ましくは０．０３〜０．３０μｍ、さらに好ましくは０．０５〜０．１５μｍである。
前記平均厚みが０．０１μｍ以上であれば、個々の金属フレークによる十分な隠蔽性が得られ、前記積層体の全光線透過率を低下させやすい。また、前記平均厚みが０．５０μｍ以下であれば、該金属フレーク含有層内の厚み方向で該金属フレークが積層されやすく、各金属フレークの間での多重反射による拡散光の割合を増やすことができ、また、前記積層体の全光線透過率が低下しやすい。
前記金属フレークの平均厚みは、該金属フレーク含有層の厚み方向の断面について光学顕微鏡又は電子顕微鏡で観察した任意の２０個の金属フレークの厚みの平均値として求められる。なお、１個の金属フレークの厚みとは、該金属フレークの断面像を長さ方向に均等な長さで５つの領域に分割し、各領域の中央部の厚み（ｔ1、ｔ2、ｔ3、ｔ4、ｔ5）を測定し、ｔ1〜ｔ5を平均した値を意味する。
【００２４】
前記金属フレークの平均長さ／平均厚さ（以下、アスペクト比と言う。）は、２５〜１００であり、好ましくは２７〜７０、より好ましくは３０〜５０である。
前記金属フレークのアスペクト比が２５以上であれば、該金属フレーク含有層内での配向性が乱れすぎることなく、厚み方向で該金属フレークが積層されやすく、各金属フレークの間での多重反射による拡散光の割合を増やすことができ、また、前記積層体の全光線透過率が低下しやすい。また、前記アスペクト比が１００以下であることにより、該金属フレークの配向性の乱れにより隣接する金属フレーク同士が接触して、金属箔や金属蒸着膜のようにＩＣタグの動作性に影響を及ぼす不具合を抑制することができる。
【００２５】
前記金属フレーク含有層中の前記金属フレークの含有量は、２０〜６０質量％であることが好ましく、より好ましくは３０〜５５質量％、さらに好ましくは３５〜５０質量％である。
前記含有量が２０質量％以上であれば、該金属フレーク含有層よりも内層側に設置されたＩＣタグが、外観上、十分に隠蔽される。また、前記含有量が６０質量％以下であれば、隣接する金属フレーク同士が接触することにより、ＩＣタグの動作性への影響が十分に抑制され、また、該金属フレーク含有層とこれに隣接する層との間で良好な密着性が得られやすい。
【００２６】
前記金属フレーク含有層には、該金属フレーク含有層とこれに隣接する層との間で良好な密着性等の観点から、バインダー樹脂が含まれていることが好ましい。
前記バインダー樹脂としては、例えば、ポリエチレン系樹脂や塩素化ポリプロピレン系樹脂等のポリオレフィン系樹脂、ポリ（メタ）アクリル系樹脂、ポリ塩化ビニル系樹脂、ポリ酢酸ビニル系樹脂、塩化ビニル−酢酸ビニル共重合体、ポリスチレン系樹脂、スチレン−ブタジエン共重合体、フッ化ビニリデン系樹脂、ポリビニルアルコール系樹脂、ポリビニルアセタール系樹脂、ポリビニルブチラール系樹脂、ポリブタジエン系樹脂、ポリエステル系樹脂、ポリアミド系樹脂、アルキッド系樹脂、エポキシ系樹脂、不飽和ポリエステル系樹脂、熱硬化型ポリ（メタ）アクリル系樹脂、メラミン系樹脂、尿素系樹脂、ポリウレタン系樹脂、フェノール系樹脂、キシレン系樹脂、マレイン酸樹脂、ニトロセルロースやエチルセルロース、アセチルブチルセルロース、エチルオキシエチルセルロース等の繊維素系樹脂、塩化ゴムや環化ゴム等のゴム系樹脂、石油系樹脂、ロジン、カゼイン等の天然樹脂等が挙げられる。また、環境保全の観点から、例えば、樹木、米ぬか及び種子等の植物を由来とした樹脂の、いわゆるバイオプラスチック等を含むことも好ましい。これらは、１種単独で用いても、２種以上を併用してもよい。
【００２７】
前記金属フレーク含有層には、必要に応じて、例えば、充填剤、安定剤、可塑剤、酸化防止剤、紫外線吸収剤等の光安定剤、分散剤、増粘剤、乾燥剤、滑剤、帯電防止剤、架橋剤等の任意の添加剤を添加することができる。
【００２８】
前記金属フレーク含有層は、単層であってもよく、また、同一組成又は異なる組成の複数層の金属フレーク含有層が積層されていてもよい。複数層の積層により、厚み方向で積層した金属フレーク量が多くなり、前記多重反射による拡散光の割合を増やすことができる。
前記金属フレーク含有層の合計厚みは、０．５〜５．０μｍであることが好ましく、より好ましくは０．７〜４．０μｍ、さらに好ましくは１．０〜３．０μｍである。
前記厚みが０．５μｍ以上であれば、該金属フレーク含有層内の厚み方向で該金属フレークが積層されやすく、各金属フレークの間での多重反射による拡散光の割合を増やすことができ、また、前記積層体の全光線透過率を低下させやすい。また、前記厚みが５．０μｍ以下であることにより、該包装体全体の厚膜化が抑制され、生産効率及び加工適性の点で好ましい。
なお、前記金属フレーク含有層が複数層積層されている場合、各層の界面反射を抑制する観点から、各層におけるバインダー樹脂の屈折率差が０．０３以内であることが好ましく、より好ましくは０．０１以内である。
【００２９】
前記金属フレーク含有層における拡散の強さは、該金属フレーク含有層の面方向についての全光線反射（ＳＣＩ：Specular Component Include）の分光スペクトルから算出したＬ*ａ*ｂ*表色系のＬ*値（Ｌ*ＳＣＩ）と、拡散光線反射（ＳＣＥ：Specular Component Exclude）の分光スペクトルから算出したＬ*ａ*ｂ*表色系のＬ*値（Ｌ*ＳＣＥ）との比（Ｌ*ＳＣＥ／Ｌ*ＳＣＩ）により示すことができる。
【００３０】
ＳＣＩは、積分球を用いて試料面にあらゆる方向から光を入射し、ライトトラップを閉じて測定される、正反射方向の光を含む全反射光であるの。これに対して、ＳＣＥは、正反射方向に相当するライトトラップを開放して測定される、ライトトラップから抜ける正反射方向の光を除いた反射光である。
また、Ｌ＊ａ＊ｂ＊表色系とは、１９７６年に国際照明委員会（ＣＩＥ）により規格化された色空間を数値化した表色系であり、ＪＩＳ  Ｚ８７８１−４：２０１３において採用されている。
したがって、全光線反射に基づくＬ＊値（Ｌ*ＳＣＩ）と拡散光線反射に基づくＬ*値（Ｌ*ＳＣＥ）との比（Ｌ*ＳＣＥ／Ｌ*ＳＣＩ）は、全反射光に対する拡散反射光の割合を示すパラメータであり、前記金属フレーク含有層における拡散光の強さを表す指標であると言える。
【００３１】
前記金属フレーク含有層の面方向についてのＬ*ＳＣＥ／Ｌ*ＳＣＩは、前記包装体においては、通常、内層側から該金属フレーク含有層を視認できるため、該包装体の内層側の面から、ＳＣＩ及びＳＣＥを測定することにより求められる。
本明細書におけるＬ*ＳＣＩ及びＬ*ＳＣＥは、試料面内の２０箇所でのＳＣＩ及びＳＣＥの測定値から求められた平均値である。なお、前記ＳＣＩ及び前記ＳＣＥは、前記包装体の外層側に、ＩＳＯ  ５／４の「反射濃度計の光学系」に規定されているブラックバッキングが配置された状態で、該包装材の内層側から測定されることが好ましい。
ＳＣＩ及びＳＣＥの代表的な測定装置は、ＪＩＳ  Ｚ８７２２：２００９の幾何条件ｃに準拠した構成である。本明細書におけるＳＣＥの測定条件は、積分球分光光度計の光源：Ｄ６５、受光器の位置：試料面の法線に対して＋８°、受光器の開口角：１０°、ライトトラップの位置：試料面の法線に対して−８°、視野角：１０°とした。具体的には、ハンディ型の分光測色計（「ＣＭ−７００ｄ」、コニカミノルタ社製）等を用いて、ＳＣＩ及びＳＣＥを同時に測定することができる。
【００３２】
一般的な金属顔料は、正反射光の割合を大きくして、高い光輝性、すなわち、強い金属光沢感を付与するように設計されており、Ｌ*ＳＣＥ／Ｌ*ＳＣＩが小さく、０．８５以上とすることは困難である。前記Ｌ*ＳＣＥ／Ｌ*ＳＣＩが０．８５未満であったとしても、前記金属顔料による金属層よりも内層側にＩＣタグが設けられている場合、該金属層よりも外層側において、該ＩＣタグの厚みによる歪みや段差が目立ちやすい。
また、例えば、前記金属層よりも外層側に、白色顔料含有層、また、さらに絵柄層を有する場合、該金属層の外観上、面内にキラキラと輝く点（輝点）が視認されやすい。前記白色顔料含有層や前記絵柄層は必ずしも均一な厚みではなく、局所的な厚みムラ等に起因して、前記金属層が透けている部分が、輝点として視認されるものと推測される。
【００３３】
これに対して、拡散反射の割合が大きく、光輝性が低く、金属光沢感が弱い、前記金属フレーク含有層によれば、該金属フレーク含有層よりも内層側に設置されているＩＣタグの厚みによる該包装体の外層側表面の歪みや段差が目立ちにくくなる。また、上述したように、前記金属フレーク含有層よりも外層側に設けられる白色顔料含有層や絵柄層が、局所的な厚みムラを生じていた場合であっても、前記輝点の視認が抑制される。
このような観点から、前記Ｌ*ＳＣＥ／Ｌ*ＳＣＩは０．８５以上であることが好ましく、より好ましくは０．８７以上、さらに好ましくは０．９０以上である。前記Ｌ*ＳＣＥ／Ｌ*ＳＣＩが０．８５以上であることは、該包装体の外層側からのＩＣタグの隠蔽性の観点からも有効である。前記Ｌ*ＳＣＥ／Ｌ*ＳＣＩの上限は、特に限定されないが、一般的に０．９５程度である。
なお、前記Ｌ*ＳＣＩは、本発明の包装材は、該包装体の外層側からのＩＣタグの隠蔽性の観点から、７０以上であることが好ましく、より好ましくは８０以上である。前記Ｌ*ＳＣＩの上限は特に限定されないが、一般的に９０程度である。
【００３４】
［プラスチックフィルム］
プラスチックフィルムは、該包装体（積層体）の基材としての役割を担うものである。
前記プラスチックフィルムは、例えば、ポリエチレン（ＰＥ）系やポリプロピレン（ＰＰ）系等のポリオレフィン系樹脂、環状ポリオレフィン系樹脂、ポリスチレン系樹脂、アクリロニトリル−スチレン共重合体（ＡＳ）樹脂、アクリロニトリル−ブタジエン−スチレン共重合体（ＡＢＳ）樹脂、ポリ（メタ）アクリル系樹脂、ポリカーボネート系樹脂、ポリビニルアルコール系樹脂、エチレン−ビニルアルコール共重合体（ＥＶＯＨ）、エチレン−ビニルエステル共重合体ケン化物、ポリエチレンテレフタレート（ＰＥＴ）やポリブチレンテレフタレート（ＰＢＴ）、ポリエチレンナフタレート（ＰＥＮ）等のポリエステル系樹脂、各種ナイロン（Ｎｙ）等のポリアミド系樹脂、ポリウレタン系樹脂、アセタール系樹脂、セルロース系樹脂、ポリ塩化ビニリデン系樹脂（ＰＶＤＣ）等の樹脂から選ばれる１種以上から形成することができる。
リサイクル性の観点からは、１種のみから形成されることが好ましい。また、前記プラスチックフィルムは、２種以上の樹脂フィルムを積層した複合フィルムであってもよい。
【００３５】
前記プラスチックフィルムは、一軸延伸又は二軸延伸されたものであってもよい。また、インフレーション法、あるいは、溶融押し出しコーティング法で形成されたものであってもよい。
【００３６】
前記プラスチックフィルムとしては、耐熱性等の観点からは、ポリエステル系樹脂、ポリアミド系樹脂等が好ましく、具体例としては、ポリエステルフィルムの単体、ナイロン等のポリアミドフィルムの単体、ポリエステルフィルム及びポリアミドフィルムの１種以上を含む複合フィルムが挙げられる。
前記複合フィルムとしては、例えば、ＰＥＴ／Ｎｙ／ＰＥＴ、外層側からＰＥＴ／Ｎｙの構成からなる共押出し延伸フィルム、また、ポリエステルフィルム及びポリアミドフィルムの１種以上と、エチレン−ビニルアルコール共重合体フィルム及びポリ塩化ビニリデンフィルムの１種以上とを積層したものが挙げられる。
【００３７】
前記プラスチックフィルムは、リサイクル性やコスト等の観点から、２種以上の樹脂のブレンドや、顔料を含む不透明プラスチックフィルムでないことが好ましい。特に、その内層側に絵柄層が形成される場合には、該絵柄層の外観からの視認性を考慮して、透明性が高いものが好ましい。
前記プラスチックフィルムは、ＪＩＳ  Ｋ７３６１−１：１９９７の全光線透過率が８５％以上であることが好ましく、より好ましくは９０％以上である。また、透明性の観点からは、ＪＩＳ  Ｋ７１３６：２０００のヘイズが２％以下であることが好ましく、より好ましくは１％以下、さらに好ましくは０．５％以下である。
【００３８】
前記プラスチックフィルムの厚みは、特に限定されるものではなく、該包装体の用途に応じて適宜設定することができるが、通常、５〜５０μｍ程度であることが好ましく、より好ましくは１０〜４０μｍ、さらに好ましくは１２〜２５μｍである。
また、前記プラスチックフィルムは、その上に形成する各層の良好な塗布適性や、前記絵柄層の良好な視認性等の観点から、両表面とも、ＪＩＳ  Ｂ０６０１：１９９４に準じて測定されるカットオフ値０．８ｍｍでの算術平均粗さＲａが０．１μｍ以下であることが好ましく、より好ましくは０．０５μｍ以下である。
【００３９】
［積層体］
前記積層体は、前記プラスチックフィルム及び前記金属フレーク含有層を有するものである。前記積層体は、前記ＩＣタグを含まないものを指す。
前記積層体は、例えば、前記金属フレーク含有層よりも外層側に、白色顔料含有層を有していてもよい。また、前記白色顔料含有層よりも外層側に、絵柄層を有していてもよい。
【００４０】
前記積層体のＪＩＳ  Ｋ７３６１−１：１９９７に準拠して測定した全光線透過率が１０．０％以下であり、より好ましくは８．０％以下、さらに好ましくは７．０％以下である。
前記全光線透過率が１０．０％以下であれば、該包装体の外層側からの前記ＩＣタグの十分な隠蔽性が得られ、また、該ＩＣタグの厚みによる該包装体の外層側表面の歪みや段差が目立ちにくくなる。また、被包装物の光劣化を抑制する観点からも好ましい。
前記全光線透過率の下限は、特に限定されないが、該包装体全体の厚膜化の抑制等の観点から、０．５％以上であることが好ましい。
【００４１】
前記全光線透過率は、該積層体の内層側及び外層側のいずれから測定した場合においても、上記数値範囲を満たすことが好ましい。
本明細書における前記積層体の全光線透過率は、該積層体の面内の２０箇所での測定値の平均値である。
なお、前記全光線透過率の測定は、前記ＩＣタグが設置される前の前記積層体について行われてもよく、また、前記ＩＣタグが設置された包装体においては、前記積層体の前記ＩＣタグ設置領域外において行われてもよい。
【００４２】
（白色顔料含有層）
前記積層体が白色顔料含有層を有する場合、該白色顔料含有層は、前記金属フレーク含有層よりも外層側に設けられることが好ましい。
前記白色顔料含有層は、例えば、前記包装体の外観上、光輝性を有しないデザインや落ち着いたデザイン等が求められる場合に有効である。前記白色顔料含有層よりも内層側にある前記金属フレーク含有層からの正反射が一層抑制され、該金属フレーク含有層よりも内層側に設置されている前記ＩＣタグの隠蔽性が高くなる。
【００４３】
前記白色顔料としては、例えば、二酸化チタン、硫酸バリウム、酸化マグネシウム、炭酸カルシウム、酸化亜鉛、鉛白等が挙げられる。これらの中でも、隠蔽性の観点から、二酸化チタンが好ましい。二酸化チタンの結晶構造には、アナターゼ型、ルチル型及びブルッカイト型がある。これらの中でも、光触媒活性の低いルチル型又はブルッカイト型が好ましく、汎用性のあるルチル型がより好ましい。
【００４４】
前記白色顔料の平均一次粒子径は、拡散光を増やして隠蔽性を高める観点から、１５０〜５００ｎｍであることが好ましく、より好ましくは２５０〜４５０ｎｍである。
本明細書における白色顔料の平均一次粒子径は、例えば、透過型電子顕微鏡により撮影した画像から算出できる。他の各種顔料や無機粒子等の平均一次粒子径についても同様である。
【００４５】
前記白色顔料含有層中の前記白色顔料の含有量は、３〜５０質量％であることが好ましく、より好ましくは５〜３０質量％、さらに好ましくは７〜２０質量％である。
前記含有量が３質量％以上であることにより、該積層体の全光線透過率が上記範囲となりやすく、前記金属フレーク含有層よりも内層側に設置された前記ＩＣタグの外層側からの隠蔽性を高める上で好ましい。また、前記含有量が５０質量％以下であることにより、該白色顔料含有層にとこれに隣接する層との間で良好な密着性が得られやすい。
【００４６】
前記白色顔料含有層は、バインダー樹脂を含むことが好ましい。前記バインダー樹脂としては、上述した前記金属フレーク含有層に含まれるバインダー樹脂と同様のものを用いることができる。
【００４７】
前記白色顔料含有層は、平均一次粒子径１〜１００ｎｍの無機微粒子を含むことが好ましい。前記無機微粒子により、前記白色顔料が前記白色顔料含有層中で沈降することが抑制され、該白色顔料含有層とその下に隣接する層との間での良好な密着性が得られやすくなる。
前記無機微粒子の平均一次粒子径は、２〜５０ｎｍであることがより好ましく、さらに好ましくは５〜３０ｎｍである。
【００４８】
前記無機微粒子としては、例えば、シリカ、アルミナ、ジルコニア等が挙げられる。これらの中でも、透明性に優れていることから、シリカが好ましい。また、前記ＩＣタグの動作性の観点から、絶縁性に優れている、シリカ、アルミナが好ましい。
前記白色顔料含有層中の前記無機微粒子の含有量は、上述した前記白色顔料の沈降の抑制等の観点から、前記白色顔料１００質量部に対して、１〜２０質量部であることが好ましく、より好ましくは２〜１５質量部、さらに好ましくは３〜１０質量部である。
【００４９】
前記白色顔料含有層には、必要に応じて、例えば、充填剤、安定剤、可塑剤、酸化防止剤、紫外線吸収剤等の光安定剤、分散剤、増粘剤、乾燥剤、滑剤、帯電防止剤、架橋剤等の任意の添加剤を添加することができる。
【００５０】
前記白色顔料含有層は、単層であってもよく、また、同一組成又は異なる組成の複数層の白色顔料含有層が積層されていてもよい。複数層の積層により、前記ＩＣタグの隠蔽性をより高めることができる。
前記白色顔料含有層の厚みは、０．５〜５．０μｍであることが好ましく、より好ましくは０．７〜４．０μｍ、さらに好ましくは１．０〜３．０μｍである。
前記厚みが０．５μｍ以上であることにより、該積層体の全光線透過率が上記範囲となりやすく、前記金属フレーク含有層よりも内層側に設置されたＩＣタグの外層側からの隠蔽性を高める上で好ましい。また、前記厚みが５．０μｍ以下であることにより、該包装体全体の厚膜化が抑制され、生産効率及び加工適性の点で好ましい。
【００５１】
前記白色顔料含有層及び前記金属フレーク含有層の合計厚みは、２．０〜６．０μｍであることが好ましく、より好ましくは３．０〜５．０μｍ、さらに好ましくは３．５〜４．５μｍである。
前記合計厚みが２．０μｍ以上であることにより、該積層体の全光線透過率が上記範囲となりやすく、前記金属フレーク含有層よりも内層側に設置されたＩＣタグの外層側からの隠蔽性を高める上で好ましい。また、前記合計厚みが６．０μｍ以下であることにより、該包装体全体の厚膜化が抑制され、生産効率及び加工適性の点で好ましい。
【００５２】
また、前記白色顔料含有層の厚み（ｔ１）と前記金属フレーク含有層の厚み（ｔ２）の比（ｔ１／ｔ２）は、０．２〜２．０であることが好ましく、より好ましくは０．３〜１．８である。ｔ１／ｔ２を０．２以上とすることにより、前記金属フレーク含有層による正反射が抑制されやすく、光輝性を有しないデザインや落ち着いたデザインの包装体が得られやすい。また、ｔ１／ｔ２を２．０以下とすることにより、前記金属フレーク含有層よりも内層側に設置されたＩＣタグの外層側からの隠蔽性を高めやすい。
【００５３】
（絵柄層）
前記積層体が絵柄層を有する場合、デザイン性を強調する観点から、前記金属フレーク含有層の外層側に設けられた前記白色顔料含有層の、さらに外層側に該絵柄層が設けられることが好ましい。
前記絵柄層を構成する絵柄は、文字（商品名、製品表示、品質表示等）、図形、写真、記号、模様、パターン、ベタ印刷等を含む広い概念であり、本発明では、前記金属フレーク含有層及び前記白色顔料含有層とは区別される。すなわち、前記金属フレーク含有層及び前記白色顔料含有層は、文字や図形等の絵柄を表している場合であっても、前記絵柄層には含まれない。
前記絵柄層は、１層で構成されていても、２層以上の多層で構成されていてもよい。また、前記絵柄層は、全面印刷であっても、部分印刷であってもよい。前記絵柄層は、例えば、プロセスカラーによる単色又は多色印刷により形成することができ、また、それ以外の特色印刷等によって形成することもできる。
【００５４】
前記絵柄層の着色剤としては、汎用の染料及び顔料（例えば、黄鉛、チタン黄、弁柄、カドミウム赤、群青、コバルトブルー等の無機顔料；キナクリドンレッド、イソインドリノンイエロー、フタロシアニンブルー等の有機顔料；カーボンブラック、チタンブラック等の汎用黒色顔料；染料；パール顔料等）を用いることができる。
前記絵柄層は、バインダー樹脂を含むことが好ましい。前記バインダー樹脂としては、上述した前記金属フレーク含有層に含まれるバインダー樹脂と同様のものを用いることができる。
前記絵柄層の厚みは、特に限定されるものではなく、１〜５μｍ程度であることが好ましく、より好ましくは１〜３μｍである。
【００５５】
なお、前記金属フレーク含有層、前記白色顔料含有層及び前記絵柄層は、例えば、プラスチックフィルムや後述するシーラント層等の上に、グラビア印刷方式、オフセット印刷方式、凸版印刷方式、シルクスクリーン印刷方式等の公知の印刷方式で形成することができる。
【００５６】
［ＩＣタグ］
前記積層体に設置されるＩＣタグは、片面に接着剤やシール部を備えたラベルタイプのものが好適に用いられる。前記ＩＣタグは、前記積層体に貼付することにより取り付けられる。
前記ＩＣタグのサイズは、特に限定されるものではなく、該ＩＣタグの使用目的に応じて様々であるが、辺の長さが数ｍｍ〜百数十ｍｍ程度の矩形状、又は、直径数ｍｍ〜百数十ｍｍの円盤状のものが一般的である。厚みは、辺の長さや直径よりも小さく、０．１〜２０ｍｍであることが好ましく、より好ましくは０．２〜５ｍｍ、さらに好ましくは０．３〜２ｍｍである。
【００５７】
前記ＩＣタグは、前記金属フレーク含有層よりも内層側に設置されることにより、該包装体の外層側から視認されにくく、また、該ＩＣタグの厚みによる該包装体の外層側表面の歪みや段差は目立ちにくく、該包装体の外観のデザイン性には影響を及ぼさない。
また、このように、前記ＩＣタグは、外層側から隠蔽された状態であることにより、不正に付け替えられることによる記録情報の改ざん行為が抑制され得る。
【００５８】
［積層構成］
前記ＩＣタグ付き包装体の積層構成としては、例えば、前記プラスチックフィルム、前記金属フレーク含有層、及び前記ＩＣタグを、外層側からこの順に有するもの（タイプ１）が挙げられる。また、前記金属フレーク含有層、前記プラスチックフィルム、及び前記ＩＣタグを、外層側からこの順に有するもの（タイプ２）も挙げられる。また、前記金属フレーク含有層、前記ＩＣタグ、及び前記プラスチックフィルムを、外層側からこの順に有するもの（タイプ３）も挙げられる。
【００５９】
前記タイプ１〜３のそれぞれに対応する積層構成を有する代表的なＩＣタグ付き包装体の態様を、図１〜４に示す。各図においては、上が外層側であり、下が内層側である。ＩＣタグ付き包装体１における積層体は、プラスチックフィルム２、及び金属フレーク含有層３を有していれば、構成層として、その他の層を含んでいてもよい。いずれの場合においても、ＩＣタグ１０は、金属フレーク含有層３よりも内層側に設置される。
図１〜４には、白色顔料含有層４及び絵柄層５も有している態様を例示する。
また、例えば、最内層にシーラント層を有していてもよく、プラスチックフィルム２と前記シーラント層との間に光透過性を有する中間基材を有していてもよい。また、最外層にトップコート層を有していてもよく、ガスバリア層等を有していてもよい。これらの各層は、接着剤層を介して接着されていてもよい。
【００６０】
図１に示すＩＣタグ付き包装体１は、外層側から順に、プラスチックフィルム２、絵柄層５、白色顔料含有層４、及び金属フレーク含有層３が積層された積層体、並びにＩＣタグ１０を有している。これは、前記タイプ１に相当する態様であり、絵柄層５は、プラスチックフィルム２の内層側の面に対して裏刷りで形成することができる。プラスチックフィルム２が絵柄層５の保護層としての機能を果たすため、トップコート層を有していなくても、絵柄層５の耐久性を高めることができる点で有用である。
被包装物が食品や液状物等である場合、該被包装物とＩＣタグ１０との直接接触を避けるため、包装体１の最内層にシーラント層を設けることが好ましい。
【００６１】
図２に示すＩＣタグ付き包装体１は、外層側から順に、絵柄層５、プラスチックフィルム２、白色顔料含有層４、及び金属フレーク含有層３が積層された積層体、並びにＩＣタグ１０を有している。これは、前記タイプ１に相当する態様であり、絵柄層５は、プラスチックフィルム２の外層側の面に対して表刷りで形成することができる。このため、絵柄層５をオンデマンドで形成しやすい。絵柄層５の保護の観点からは、絵柄層５よりも外層側にトップコート層を設けることが好ましい。
また、上述したように、被包装物とＩＣタグ１０との直接接触の回避の観点から、包装体１の最内層にはシーラント層を設けることが好ましい。
【００６２】
図３に示すＩＣタグ付き包装体１は、外層側から順に、絵柄層５、白色顔料含有層４、金属フレーク含有層３、及びプラスチックフィルム２が積層された積層体、並びにＩＣタグ１０を有している。これは、前記タイプ２に相当する態様である。上述した図２に示す包装体１の場合と同様に、絵柄層５は、プラスチックフィルム２の外層側の面に対して表刷りで形成することができ、オンデマンドで形成しやすい。また、同様に、絵柄層５よりも外層側にトップコート層を設けること、また、包装体１の最内層にはシーラント層を設けることが好ましい。
【００６３】
図４に示すＩＣタグ付き包装体１は、外層側から順に、絵柄層５、白色顔料含有層４、金属フレーク含有層３、及びプラスチックフィルム２が積層された積層体を有し、プラスチックフィルム２よりも外層側にＩＣタグ１０を有している。これは、前記タイプ３に相当する態様である。上述した図２に示す包装体１の場合と同様に、絵柄層５は、プラスチックフィルム２の外層側の面に対して表刷りで形成することができ、オンデマンドで形成しやすい。また、同様に、絵柄層５よりも外層側にトップコート層を設けることが好ましい。この包装体１においては、ＩＣタグ１０は、プラスチックフィルム２によって、被包装物とＩＣタグ１０との直接接触を避けることができる。
【００６４】
本発明のＩＣタグ付き包装体の積層構成としては、さらに、下記（１）〜（１２）のようなものを例示することができる。なお、下記（１）〜（１２）においては、左側の層が外層側であり、「／」は各層の境界を意味する。また、ＩＣタグが設置され得る箇所を「／／」で表しており、「／／」が複数ある場合は、これらのうちのいずれの箇所でもよい。下記（１）〜（１２）のうち、（１）〜（８）は前記タイプ１、（９）〜（１２）は前記タイプ２又は３に相当する。
なお、絵柄層の絵柄による外観上のデザイン性の観点から、該絵柄層よりも外層側に設けられる層は、面内の少なくとも一部が光透過性を有していることが好ましい。
【００６５】
（１）プラスチックフィルム／絵柄層／白色顔料含有層／金属フレーク含有層／／中間基材層／／シーラント層
（２）プラスチックフィルム／ガスバリア層／絵柄層／白色顔料含有層／金属フレーク含有層／／シーラント層
（３）プラスチックフィルム／ガスバリア層／絵柄層／白色顔料含有層／金属フレーク含有層／／中間基材層／／シーラント層
（４）プラスチックフィルム／絵柄層／白色顔料含有層／金属フレーク含有層／／ガスバリア層／／中間基材層／／シーラント層
（５）トップコート層／絵柄層／プラスチックフィルム／白色顔料含有層／金属フレーク含有層／／中間基材層／／シーラント層
（６）トップコート層／絵柄層／プラスチックフィルム／ガスバリア層／白色顔料含有層／金属フレーク含有層／／シーラント層
（７）トップコート層／絵柄層／プラスチックフィルム／ガスバリア層／白色顔料含有層／金属フレーク含有層／／中間基材層／／シーラント層
（８）トップコート層／絵柄層／プラスチックフィルム／白色顔料含有層／金属フレーク含有層／／ガスバリア層／／中間基材層／／シーラント層
（９）トップコート層／絵柄層／白色顔料含有層／金属フレーク含有層／／プラスチックフィルム／／中間基材層／／シーラント層
（１０）トップコート層／絵柄層／白色顔料含有層／金属フレーク含有層／／プラスチックフィルム／／ガスバリア層／／シーラント層
（１１）トップコート層／絵柄層／白色顔料含有層／金属フレーク含有層／／プラスチックフィルム／／ガスバリア層／／中間基材層／／シーラント層
（１２）トップコート層／絵柄層／白色顔料含有層／金属フレーク含有層／／プラスチックフィルム／／ガスバリア層／／中間基材層／／シーラント層
【００６６】
（シーラント層）
シーラント層を構成する材料としては、例えば、低密度ＰＥ（ＬＤＰＥ）、直鎖状低密度ＰＥ（ＬＬＤＰＥ）、中密度ＰＥ（ＭＤＰＥ）、高密度ＰＥ（ＨＤＰＥ）、エチレン−酢酸ビニル共重合体、プロピレン単独重合体、エチレン−プロピレンブロック共重合体、エチレン−プロピレンランダム共重合体等のポリオレフィン系樹脂等が挙げられ、これらのうちの１種又は２種以上の樹脂を用いることができる。
前記シーラント層は、単層で構成されても、２層以上の多層で構成されてもよい。
なお、前記シーラント層は、ヒートシールの際の収縮を抑制するために、前記樹脂のうちのいずれかからなる無延伸のフィルムであることが好ましい。
【００６７】
例えば、前記包装体がレトルトパウチである場合、耐熱性の観点から、プロピレン単独重合体、エチレン−プロピレンブロック共重合体、エチレン−プロピレンランダム共重合体等のポリプロピレン系樹脂、ＨＤＰＥが好ましい。
前記ポリプロピレン系樹脂を用いる場合は、目的に応じて使い分けることが好ましく、例えば、前記包装体が冷凍食品用等であり、耐寒性が重視される場合は、エチレン−プロピレンブロック共重合体が好ましい。また、透明性の観点からは、エチレン−プロピレンランダム共重合体が好ましく、耐熱性の観点からは、プロピレン単独重合体が好ましい。
【００６８】
また、前記包装体が蓋付容器の蓋体である場合、前記シーラント層は、イージーピール性を有していることが好ましい。
イージーピール性とは、例えば、蓋付容器の蓋体のシーラント層が容器本体と接合される場合、該蓋付容器の開封時に、該容器本体から該蓋体を剥離しやすいという特性を言う。
イージーピール性を有するシーラント層は、２種以上の樹脂を用いて、一の樹脂（前記容器本体との密着性が良好な樹脂）と他の樹脂（前記容器本体との密着性が良好ではなく、前記一の樹脂と非相溶な樹脂）とを混合することにより形成することができる。このような樹脂は、前記蓋付容器の素材によって異なるため一概には言えないが、例えば、ＰＰ製蓋付容器の場合、前記一の樹脂としてのＰＰと、前記他の樹脂としてのＰＥ、ポリブテン及びポリスチレンから選ばれる１種以上とを混合した樹脂により、イージーピール性を有するシーラント層形成することができる。
この場合、前記シーラント層を多層構成として、該シーラント層のうちの最内層（前記容器本体と接合される側の層）のみがイージーピール性を有するものであってもよい。
【００６９】
前記シーラント層の厚みは、特に限定されるものではなく、前記包装体の用途及び被包装物の種類や性質等に応じて適宜設定されるが、通常、１０〜２００μｍ程度であることが好ましい。例えば、前記包装体がパウチ（特に、レトルトパウチ）である場合、前記シーラント層の厚みは、より好ましくは２０〜１５０μｍ、さらに好ましくは３０〜１００μｍである。また、前記包装体が蓋付容器ある場合、前記シーラント層の厚みは、より好ましくは１５〜８０μｍ、さらに好ましくは２０〜６０μｍである。
【００７０】
（トップコート層）
トップコート層は、前記絵柄層の表面の傷や汚れの防止及び保護の目的で形成される。また、前記絵柄層の絵柄に光沢感あるいはマット感を付与してデザイン性を高める目的で形成される場合もある。
前記トップコート層は、公知のトップコート剤（オーバーコート剤）により形成することができる。前記トップコート剤としては、例えば、光沢感を付与するＯＰニス（グロスニス）、艶消しのためのマットＯＰニス等が挙げられ、それぞれの目的に応じて選択して使用することができる。
前記トップコート層は、例えば、グラビア印刷、オフセット印刷、凸版印刷、フレキソ印刷、シルクスクリーン印刷等により形成することができ、これらのうち、グラビア印刷が好ましい。
前記トップコート層の厚みは、０．２〜１０μｍ程度であることが好ましく、より好ましくは０．５〜８．０μｍ、さらに好ましくは０．７〜５．０μｍである。
【００７１】
（ガスバリア層）
ガスバリア層は、酸素や水蒸気等の透過の抑制の目的で形成される。前記ガスバリア層は、例えば、前記プラスチックフィルム又は前記中間基材層上に形成される。前記ガスバリア層は、単層で構成されても、２層以上の多層で構成されてもよい。
前記ガスバリア層は、外観における輝点の抑制、絵柄層の視認性、ＩＣタグの動作性等の観点から、無機酸化物の蒸着膜の単層、又は、該蒸着膜上にガスバリア性塗布膜を形成した複合層であって、該蒸着膜がプラスチックフィルム又は中間基材層側に配置されていることが好ましい。
前記ガスバリア層の密着性向上の観点から、該ガスバリア層が形成される面は、例えば、コロナ放電処理、オゾン処理、酸素ガスや窒素ガス等を用いた低温プラズマ処理、グロー放電処理、酸化剤処理、アンカーコート剤の塗布等による表面処理を予め施しておくことも好ましい。
【００７２】
〔蒸着膜〕
前記ガスバリア層の一例である蒸着膜としては、輝点の抑制、絵柄層の視認性、ＩＣタグの動作性及びコスト等の観点から、無機酸化物であることが好ましい。前記無機酸化物の由来となる無機物を構成する元素としては、例えば、ケイ素（Ｓｉ）、アルミニウム（Ａｌ）、マグネシウム（Ｍｇ）等が挙げられる。
前記蒸着膜は、例えば、真空蒸着やスパッタリング、イオンプレーティング等の物理蒸着（ＰＶＤ）法、プラズマ化学気相成長や熱化学気相成長、光化学気相成長等の化学蒸着（ＣＶＤ）法等により形成することができる。
【００７３】
前記蒸着膜の膜厚は、形成材料や要求されるガスバリア性能等によって異なるが、通常、５〜２００ｎｍ程度であることが好ましく、より好ましくは５〜１５０ｎｍ、さらに好ましくは１０〜１００ｎｍである。ケイ素酸化物やアルミニウム酸化物等の無機酸化物の場合は、５〜１００ｎｍ程度であることが好ましく、より好ましくは５〜５０ｎｍ、さらに好ましくは１０〜３０ｎｍである。
【００７４】
〔ガスバリア性塗布膜〕
前記ガスバリア層の一例であるガスバリア性塗布膜は、例えば、一般式Ｒ1ｎＭ（ＯＲ2）m（式中、Ｒ1、Ｒ2は炭素数１〜８の有機基、Ｍは金属原子である。ｎは０以上の整数、ｍは１以上の整数を表し、ｎ＋ｍはＭの原子価である。）で表される１種以上のアルコキシドと、ポリビニルアルコール系樹脂及び／又はエチレン−ビニルアルコール共重合体とを、ゾルゲル法触媒、酸、水及び有機溶剤の存在下で、ゾルゲル法により重縮合して得られた塗工液を塗布し、５０〜３００℃で、０．０５〜６０分間加熱処理することにより形成することができる。
前記塗布の方法としては、例えば、グラビアロールコーター等のロールコート、スプレーコート、スピンコート、ディッピング、刷毛、バーコート、アプリケータ等の塗布手段により行うことができる。１回又は複数回の塗布で、塗布膜の乾燥膜厚が０．０１〜３０μｍ程度となることが好ましく、より好ましくは０．０５〜２０μｍ、さらに好ましくは０．１〜１０μｍである。
前記ガスバリア性塗布膜は、ガスバリア性の向上の観点から、前記蒸着膜の表面に形成されることが好ましい。
【００７５】
（中間基材層）
中間基材層は、前記包装体の強度の向上や加工適性の向上のため、また、他の層を形成するための基材として、必要に応じて設けられる。
前記中間基材層の構成材料としては、例えば、プラスチックフィルム等が挙げられる。前記中間基材層としてのプラスチックフィルムとしては、上述した外層側のプラスチックフィルムと同様のものを用いることができる。
【００７６】
（接着剤層）
前記包装体の各構成層は、各層間の接合強度の向上の観点から、接着剤層を介して積層されていてもよい。前記接着剤層の形成には、公知のドライラミネート用接着剤を用いることができる。
前記ドライラミネート用接着剤としては、例えば、ポリ酢酸ビニル系接着剤、ポリアクリル酸エステル系接着剤、シアノアクリレート系接着剤、エチレン共重合体系接着剤、セルロース系接着剤、ポリエステル系接着剤、ポリアミド系接着剤、ポリイミド系接着剤、尿素樹脂やメラミン樹脂等によるアミノ樹脂系接着剤、フェノール樹脂系接着剤、エポキシ系接着剤、ポリウレタン系接着剤（例えば、ポリオールとイソシアネート化合物との硬化型）、反応型（メタ）アクリル酸系接着剤、クロロプレンゴムやニトリルゴム、スチレン−ブタジエンゴム等によるゴム系接着剤、シリコーン系接着剤、アルカリ金属シリケートや低融点ガラス等による無機系接着剤等が挙げられる。
前記接着剤層の厚みは、０．５〜１００μｍであることが好ましく、より好ましくは１〜５０μｍである。
【００７７】
［包装体］
本発明のＩＣタグ付き包装体は、プラスチックフィルムを基材とするものであれば、その形態は特に限定されるものではない。例えば、包装袋等の軟包装、プラスチック成形体等が挙げられる。前記包装体は、その最終製品に限らず、中間製品であってもよい。また、これらを形成する前のシート状の積層体の原反ロールであってもよい。
前記軟包装の具体例としては、ピロー、ガセット袋、３方シール袋、４方シール袋、スタンディングパウチ、チャック袋等の袋、蓋体、ラベル等が挙げられる。
前記プラスチック成形体の具体例としては、ラミネートチューブ等のチューブ容器、食品トレー等の真空成形品、ボトル等のブロー成形品、射出成形品等が挙げられる。
【実施例】
【００７８】
以下、本発明を実施例により詳細に説明するが、本発明は、これにより限定されるものではない。
【００７９】
［ＩＣタグ付き包装体の作製（１）］
（実施例１−１）
プラスチックフィルム（厚み１２μｍの透明ＰＥＴフィルム、両表面の算術平均粗さＲａが０．０５μｍ以下）の一方の表面に、コロナ放電処理を施した後、厚み１０ｎｍのケイ素酸化物の蒸着膜を形成した。さらに、酸素及びアルゴンの混合ガスによるプラズマ処理を施した後、エチルシリケート及びポリビニルアルコールを主成分とする塗工液をグラビアロールコーターで塗布し、乾燥膜厚３００ｎｍのガスバリア性塗布膜を形成し、前記蒸着膜及び前記ガスバリア性塗布膜からなるガスバリア層を形成した。
次いで、前記ガスバリア層上に、下記に示す処方の金属フレーク含有層形成用塗布液を塗布して乾燥させる工程を２回繰り返し、合計乾燥膜厚が３．０μｍ（１．５μｍ＋１．５μｍ）の金属フレーク含有層（金属フレーク含有量３９．５質量％）を形成した。
また、中間基材層（厚み１５μｍの延伸Ｎｙフィルム）上に、ポリウレタン系接着剤（ポリオールとイソシアネート化合物との硬化型；以下、同様。）を塗布して乾燥させ、厚み３μｍの接着剤層を形成した。この中間基材層に形成した接着剤層を、前記金属フレーク含有層の表面に、ドライラミネートにて貼り合わせた。
前記中間基材層の表面にラベルタイプのＩＣタグ（約３０ｍｍ×約１００ｍｍ、厚さ約１ｍｍ）を貼付した。
次いで、シーラント層（ＣＰＰ：無延伸ポリプロピレン系樹脂（エチレン−プロピレンブロック共重合体）の単層フィルム、厚み７０μｍ）上に、ポリウレタン系接着剤を塗布して乾燥させ、厚み３μｍの接着剤層を形成した。このシーラント層に形成した接着剤層を、前記中間基材層の前記ＩＣタグを貼付した面に、ドライラミネートにて貼り合わせ、ＩＣタグ付き包装体を得た。
【００８０】
＜金属フレーク含有層形成用塗布液＞
・金属フレーク及びミネラルスピリットを含む組成物（金属フレーク含有量８５質量％）      １００質量部
（金属フレーク：ノンリーフィングタイプのアルミニウムフレーク、平均長さ３．２μｍ、平均厚み０．０８μｍ、アスペクト比４０）
・バインダー樹脂（ポリウレタン系樹脂、融点１４０℃）      １３０質量部
・希釈溶剤      適量
【００８１】
前記包装体の積層構成は、外層側から、プラスチックフィルム／ガスバリア層（蒸着膜／ガスバリア性塗布膜）／金属フレーク含有層／接着剤層／中間基材層／ＩＣタグ／接着剤層／シーラント層の順である。
【００８２】
（実施例２−１）
実施例１−１において、金属フレーク含有層形成用塗布液について、金属フレークを下記表１に示すものに変更し、また、塗布して乾燥させる工程を１回のみとして、乾燥膜厚が１．５μｍの金属フレーク含有層を形成し、それ以外は実施例１−１と同様にして、ＩＣタグ付き包装体を得た。
【００８３】
（実施例３−１）
実施例１−１において、金属フレーク含有層形成用塗布液の金属フレークを下記表１に示すものに変更し、それ以外は実施例１−１と同様にして、ＩＣタグ付き包装体を得た。
【００８４】
（比較例１−１及び２−１）
実施例２−１において、金属フレーク含有層形成用塗布液の金属フレークを下記表１に示すものに変更し、それ以外は実施例２−１と同様にして、ＩＣタグ付き包装体を得た。
【００８５】
（比較例３−１）
実施例１−１において、ガスバリア層上に、金属フレーク含有層に代えて、真空蒸着法により、厚み１００ｎｍの金属蒸着膜（アルミニウム）を形成し、それ以外は実施例１−１と同様にして、ＩＣタグ付き包装体を得た。
【００８６】
［各種測定評価］
上記実施例及び比較例の各包装体について、以下の各種測定評価を行った。これらの結果を下記表１にまとめて示す。
【００８７】
（全光線透過率）
ＪＩＳ  Ｋ７３６１−１：１９９７に準拠して、ヘイズメーター（「ＨＭ−１５０」、株式会社村上色彩技術研究所製）を用いて、包装体（ＩＣタグの設置領域外；積層体）の外層側から、全光線透過率を測定した。各包装体（積層体）について２０箇所測定を行い、全光線透過率の平均値を算出した。
【００８８】
（Ｌ*ＳＣＩ／Ｌ*ＳＣＥ）
包装体（ＩＣタグの設置領域外；積層体）の外層側にＩＳＯ  ５／４の「反射濃度計の光学系」で規定されるブラックバッキングを配置した状態で、分光測色計（「ＣＭ−７００ｄ」、コニカミノルタジャパン株式会社製）を用いて、該包装体の内層（シーラント層）側から、Ｌ*ＳＣＩ及びＬ*ＳＣＥを測定した（光源：Ｄ６５、視野角：１０°）。
各包装体（積層体）について２０箇所測定を行い、Ｌ*ＳＣＩ及びＬ*ＳＣＥの各平均値を算出した。表１には、Ｌ*ＳＣＥ／Ｌ*ＳＣＩ及びＬ*ＳＣＩを示す。
Ｌ*ＳＣＥ／Ｌ*ＳＣＩの値が大きいほど、拡散光の割合が大きいことを示している。
【００８９】
（外観評価（１））
天井に複数の蛍光灯を備えた室内において、包装体を様々な角度に傾けて外層側から観察した。包装体の内層側にＩＣタグが設けられていることによって、外層表面にＩＣタグの厚みによる段差が視認されるか否かを判定した。
判定基準は、段差が目立たないものを「Ａ」、段差がやや視認されるものを「Ｂ」、段差が目立つものを「Ｃ」とし、表１には、その判定結果を示す。
【００９０】
（ＩＣタグの動作性）
包装体を、外層側を上面として、木製机上に載置した。そして、その約２００ｃｍ上方から鉛直下方に向けて、ハンディタイプのＲＦＩＤリーダー（「ＢＨＴ−１２８１ＱＵＬＷＢ−ＣＥ」、株式会社デンソーウェーブ製；読取出力１０．０ｄＢｍ（最弱））を前記試料片に近づけていき、ＩＣタグの記録情報を読み取り可能な距離を測定することにより、ＩＣタグの動作性を評価した。各包装体について５回測定した。
読み取り可能な距離が小さいほど、ＩＣタグの動作性に優れていると言える。
測定５回とも読み取り可能な最低距離が、１００ｃｍ以上であった場合を「Ａ」、１０ｃｍ以上１００ｃｍ未満であった場合を「Ｂ」、１０ｃｍ未満であった場合を「Ｃ」、読み取り不可であった場合を「Ｄ」として判定し、表１には、その判定結果を示す。
【００９１】
【表１】
2020083403.tif 000003
【００９２】
表１に示した結果から分かるように、実施例の包装体は、外観上、内層側にＩＣタグを有していることが認識されにくく、かつ、該ＩＣタグが良好に動作することが確認された。
一方、金属フレークのアスペクト比が２５未満である場合（比較例１−１）、また、リーフィングタイプの場合（比較例２−１）は、外観上、内層側のＩＣタグの存在が認識された。また、金属蒸着層により遮光する従来例（比較例３−１）は、外観上、ＩＣタグによる段差が目立ち、また、ＩＣタグの動作性に劣るものであった。
以上から、実施例の包装体は、ＩＣタグが取り付けられていることによって外観のデザイン性が損なわれることがなく、かつ、該ＩＣタグの動作性が保持されていることが認められた。
【００９３】
［ＩＣタグ付き包装体の作製（２）］
（実施例１−２）
実施例１−１において、ガスバリア層上に、金属フレーク含有層を形成する前に、下記処方の白色顔料含有層形成用塗布液を塗布して乾燥させ、乾燥膜厚１．２μｍの白色顔料含有層を形成し、それ以外は実施例１−１と同様にして、ＩＣタグ付き包装体を得た。
【００９４】
＜白色顔料含有層形成用塗布液＞
・酸化チタン粒子（平均一次粒子径３００ｎｍ）      １０質量部
・無機微粒子（シリカ、平均一次粒子径２０ｎｍ）      ０．５質量部
・バインダー樹脂（ポリウレタン系樹脂、融点１４０℃）      １００質量部
・希釈溶剤      適量
【００９５】
前記包装体の積層構成は、外層側から、プラスチックフィルム／ガスバリア層（蒸着膜／ガスバリア性塗布膜）／白色顔料含有層／金属フレーク含有層／接着剤層／中間基材層／ＩＣタグ／接着剤層／シーラント層の順である。
【００９６】
（実施例２−２）
実施例２−１において、ガスバリア層上に、金属フレーク含有層を形成する前に、実施例１−２と同じ白色顔料含有層形成用塗布液を塗布して乾燥させる工程を２回繰返し、合計乾燥膜厚が２．５μｍ（１．０μｍ＋１．５μｍ）の白色顔料含有層を形成し、それ以外は実施例２−１と同様にして、ＩＣタグ付き包装体を得た。
【００９７】
（実施例３−２）
実施例３−１において、ガスバリア層上に、金属フレーク含有層を形成する前に、実施例１−２と同じ白色顔料含有層形成用塗布液を塗布して乾燥させ、乾燥膜厚１．２μｍの白色顔料含有層を形成し、それ以外は実施例３−１と同様にして、ＩＣタグ付き包装体を得た。
【００９８】
（比較例１−２）
比較例１−１において、ガスバリア層上に、金属フレーク含有層を形成する前に、実施例１−２と同じ白色顔料含有層形成用塗布液を塗布して乾燥させ、乾燥膜厚１．２μｍの白色顔料含有層を形成し、それ以外は比較例１−１と同様にして、ＩＣタグ付き包装体を得た。
【００９９】
（比較例２−２）
比較例２−１において、ガスバリア層上に、金属フレーク含有層を形成する前に、実施例１−２と同じ白色顔料含有層形成用塗布液を塗布して乾燥させ、乾燥膜厚１．２μｍの白色顔料含有層を形成し、それ以外は比較例２−１と同様にして、ＩＣタグ付き包装体を得た。
【０１００】
（比較例３−２）
比較例３−１において、ガスバリア層上に、金属蒸着膜を形成する前に、実施例１−２と同じ白色顔料含有層形成用塗布液を塗布して乾燥させ、乾燥膜厚１．２μｍの白色顔料含有層を形成し、それ以外は比較例３−１と同様にして、ＩＣタグ付き包装体を得た。
【０１０１】
［外観評価（２）］
上記実施例及び比較例の各包装体について、天井に複数の蛍光灯を備えた室内において、包装体を様々な角度に傾けて外層側から観察した。
外観上、輝点が視認されなったものを「Ａ」、輝点がやや視認されるものを「Ｂ」、輝点が目立つものを「Ｃ」として判定し、その結果を上記表１に併せて示した。
【０１０２】
表１に示した結果から分かるように、実施例の包装体は、金属フレーク含有層の外層側に白色顔料含有層を有する場合に、輝点の視認性を抑制する効果も得られることが認められた。
【符号の説明】
【０１０３】
１    ＩＣタグ付き包装体
２    プラスチックフィルム
３    金属フレーク含有層
４    白色顔料含有層
５    絵柄層
１０  ＩＣタグ
【図１】
2020083403.tif 000004
【図２】
2020083403.tif 000005
【図３】
2020083403.tif 000006
【図４】
2020083403.tif 000007